(57)【要約】本発明は、耐熱性が高く、熱膨張率が厚膜誘電体層に近似し、鉛を含有する厚膜誘電体層との高温での反応性が低く、かつ大面積化が可能なフラットパネルディスプレイ用基板を提供することを目的とする。本発明による基板は、ガラス粉末と、金属および／または半金属の酸化物からなるフィラーとを含有する成形体を焼成することにより得られるものであり、結晶相を有し、かつ２５℃から７００℃までの間の平均線膨張率が７〜９．５ｐｐｍ／℃である焼結体からなる。そのガラス粉末は、アルカリ土類酸化物を含有し、酸化ケイ素の含有量が１５〜５０質量％、酸化ホウ素の含有量が２質量％未満のものである。また、成形体中において、ガラス粉末とフィラーとの合計量に対するフィラーの含有割合が１０〜３０体積％とされている。
2004008424.tif 000002
【特許請求の範囲】
【請求項１】
アルカリ土類酸化物を含有しており、酸化ケイ素の含有割合が１５〜５０質量％であり、且つ、酸化ホウ素の含有割合が２質量％未満であるガラス粉末と、金属及び／又は半金属の酸化物から成るフィラーと、を含有する成形体の焼成により形成されており、該成形体における該ガラス粉末と該フィラーとの合計量に対する該フィラーの含有割合が１０〜３０体積％であり、２５〜７００℃までの間の平均線膨張率が７〜９．５ｐｐｍ／℃であり、且つ、結晶相を含む焼結体から成る、フラットパネルディスプレイ基板。
【請求項２】
前記ガラス粉末は、アルカリ土類酸化物の含有割合が３５〜５５質量％のものである、請求の範囲第１項記載のフラットパネルディスプレイ用基板。
【請求項３】
前記ガラス粉末は、アルカリ金属酸化物の含有割合が１質量％以下であり、且つ、リン酸化物の含有割合が１質量％以下のものである、請求の範囲第１項記載のフラットパネルディスプレイ用基板。
【請求項４】
前記ガラス粉末は、
必須成分として、酸化ケイ素を２５〜５０質量％の含有割合で含んでおり、酸化アルミニウムを５〜１５質量％の含有割合で含んでおり、且つ、酸化チタン及び／又は酸化ジルコニウムを５〜３０質量％の含有割合で含んでおり、
任意成分として、酸化バリウムを４５質量％以下の含有割合で含んでおり、酸化ストロンチウムを４５質量％以下の含有割合で含んでおり、酸化カルシウムを１５質量％以下の含有割合で含んでおり、且つ、酸化マグネシウムを１５質量％以下の含有割合で含む、
ものである請求の範囲第１項記載のフラットパネルディスプレイ基板。
【請求項５】
前記フィラーが、アルミナ、フォルステライト、およびジルコニアのうち少なくともいずれか一種を含有するものである、請求の範囲第１項記載のフラットパネルディスプレイ基板。
【請求項６】
当該フラットパネルディスプレイ基板は、薄膜ＥＬ素子又はプラズマディスプレイパネルに用いられるものである、請求の範囲第１項記載のフラットパネルディスプレイ基板。
【請求項７】
請求の範囲第１項に記載のフラットパネルディスプレイ用基板の一側に、下部電極層、絶縁体層、発光層、および上部電極層が形成されて成る薄膜ＥＬ素子。
【請求項８】
前記絶縁体層が鉛および／またはビスマスを含有するものである、請求の範囲第７項記載のフラットパネルディスプレイ基板。
【発明の詳細な説明】
【技術分野】
【０００１】  本発明は、フラットパネルディスプレイ用基板およびその基板を用いた薄膜ＥＬ素子に関する。
【背景技術】
【０００２】  ＥＬ素子は液晶ディスプレイ（ＬＣＤ）や時計のバックライトとして実用化されている。【０００３】  ＥＬ素子とは、電界の印加によって物質が発光する現象、すなわち、エレクトロルミネセンス（ＥＬ）現象を応用した素子である。【０００４】  無機物からなる蛍光体を使うＥＬ素子には、粉末蛍光体を有機物やホウロウに
分散させて発光層とし、その上下に電極層を設けた構造を有する分散型ＥＬ素子と、薄膜発光体を一対の薄膜絶縁体で挟み、さらにこれを一対の電極層で挟んだ構造の積層体を、電気絶縁性を有する基板上に設けた薄膜ＥＬ素子とがある。【０００５】  また、それぞれについて、駆動方式により直流電圧駆動型、交流電圧駆動型がある。分散型ＥＬ素子は古くから知られており、製造が容易であるという利点があるが、輝度が低く寿命も短いのでその利用は限られていた。一方、薄膜ＥＬ素子は、高輝度、長寿命という特性を有することから、近年広く利用されている。【０００６】  図２は、従来のＥＬ素子として代表的な２重絶縁型薄膜ＥＬ素子の構造を模式的に示す斜視図である。この薄膜ＥＬ素子１０は、電気絶縁性を有する基板２上に、下部電極層３、下部絶縁体層４、発光層５、上部絶縁体層６および上部電極層７がこの順に積層された構造を有するものである。【０００７】  基板２は透明であり、液晶ディスプレイやＰＤＰ等に用いられている青板ガラスなどから構成される。下部電極層３は、膜厚０．２〜１μｍ程度のＩＴＯ（Ｉｎｄｉｕｍ  Ｔｉｎ  Ｏｘｉｄｅ）からなるものである。下部絶縁体層４および上部絶縁体層６は、スパッタリングや蒸着等により形成された厚さ０．１〜１μｍ程度の薄膜であり、通常、Ｙ２Ｏ３、Ｔａ２Ｏ５、Ａｉ３Ｎ４、ＢａＴｉＯ３などから構成される。【０００８】  発光層５は、膜厚０．２〜１μｍ程度である。上部電極層７は、Ａｌ等の金属から構成される。下部電極層３および上部電極層７は、一方が行電極、他方が列電極となるようにいずれもストライプ状にパターニングされており、互いに直交するように配置されている。これらの行電極と列電極との交差部が画素を構成し、このようなマトリックス電極により特定の画素に選択的に交流電圧またはパルス電圧を印加することにより発光体を発光させ、その発光が基板２側から取り出される。【０００９】  この薄膜ＥＬ素子１０において、下部絶縁体層４および上部絶縁体層６は発光層５内を流れる電流を制限する機能を有し、薄膜ＥＬ素子の絶縁破壊を抑えることが可能であり、安定な発光特性が得られるように作用する。このような機能により、かかる構造の薄膜ＥＬ素子１０は商業的にも広く実用化されている。【００１０】  発光層５を構成する蛍光体材料としては、黄橙色発光を示すＭｎを添加したＺｎＳが、成膜のしやすさ、発光特性の観点から主に用いられてきた。カラーディスプレーを作製するには、赤色、緑色、および青色の３原色に発光する発光体材料の採用が不可欠である。【００１１】  これらの材料としては、青色発光のＣｅが添加されたＳｒＳやＴｍが添加されたＺｎＳ、赤色発光のＳｍが添加されたＺｎＳやＥｕが添加されたＣａＳ、緑色発光のＴｂが添加されたＺｎＳやＣｅが添加されたＣａＳなどが知られている。【００１２】  また、月刊ディスプレイ’９８年４月号「最近のディスプレイの技術動向」田中省作ｐ１〜１０には、赤色発光を得るための材料として、ＺｎＳ、Ｍｎ／ＣｄＳＳｅなど、緑色発光を得るための材料として、ＺｎＳ：ＴｂＯＦ、ＺｎＳ：Ｔｂなど、青色発光を得るための材料として、ＳｒＳ：Ｃｒ、（ＳｒＳ：Ｃｅ／ＺｎＳ）ｎ、ＣａＧａ２Ｓ４：Ｃ���、ＳｒＧａ２Ｓ４：Ｃｅなどが開示されている。また、白色発光を得るための材料として、ＳｒＳ：Ｃｅ／ＺｎＳ：Ｍｎなどが開示されている。【００１３】  さらに、薄膜ＥＬ素子１０の青色発光層として上記材料のうちＳｒＳ：Ｃｅを用いることがＩＤＷ（Ｉｎｔｅｒｎａｔｉｏｎａｌ  Ｄｉｓｐｌａｙ  Ｗｏｒｋｓｈｏｐ）’９７Ｘ．Ｗｕ″Ｍｕｌｔｉｃｏｌｏｒ  Ｔｈｉｎ−Ｆｉｌｍ  Ｃｅｒａｍｉｃ  Ｈｙｂｒｉｄ  ＥＬ  Ｄｉｓｐｌａｙｓ″ｐ５９３  ｔｏ  ５９６に開示されている。さらに、この文献にはＳｒＳ：Ｃｅの発光層を形成する場合には、Ｈ２Ｓ雰囲気下、エレクトロンビーム蒸着法により形成すると、高純度の発光層を得ることが可能であることが開示されている。【００１４】  しかし、このような薄膜ＥＬ素子１０には、解決すべき構造上の問題が未だ残存していた。すなわち、下部絶縁体層４が薄膜であるため、大面積のディスプレイとしたとき、下部電極層３のパターンエッジの段差部や、製造工程で発生するゴミ等による下部絶縁体層４の欠陥を皆無にすることが難しく、局所的な絶縁耐圧の低下により発光層５の破壊が生じるといった問題があった。【００１５】  かかる問題はディスプレーデバイスとして致命的であるため、薄膜ＥＬ素子は、液晶ディスプレイやプラズマディスプレイと比較して、大面積のディスプレイとして広く実用化するためには大きな障害を抱えていた。【００１６】  このような薄膜の絶縁体層に欠陥が生じやすいという問題を解決するため、特公平７−４４０７２号公報には、基板２として電気絶縁性のセラミック基板を用い、下部絶縁体層４として薄膜絶縁体層の替わりに厚膜誘電体層を用いたＥＬ素子が開示されている。この文献に開示されているＥＬ素子は、従来の薄膜ＥＬ素子の構造とは異なり、発光体層５の発光を基板２とは反対側から取り出すため、上部電極層７が透明電極層となっている。【００１７】  厚膜誘電体層は数十〜数百μｍと薄膜絶縁体層の数百〜数千倍の厚さに形成される。そのため、下部電極層３の段差や製造工程のゴミ等によって形成されるピンホールに起因する絶縁破壊が非常に少なく、高い信頼性と製造時の高い歩留まりが得られるという利点を有している。【００１８】  ところで、このような厚膜誘電体層を用いることにより、発光層５に印加される実効電圧が降下する問題を生じるが、例えば前記特公平７−４４０７２号公報では、鉛を含む複合ペロブスカイト高誘電率材料から厚膜誘電体層を構成することにより、この問題を改善している。【００１９】  上述したように、高誘電率の厚膜誘電体層を用いることにより、下部電極層の
パターンエッジの段差部や、製造工程で発生するゴミ等による薄膜絶縁体層の欠陥を回避し、局所的な絶縁耐圧の低下により発光層の破壊が生じてしまうといった問題を解決することができる。【００２０】  しかし、厚膜誘電体層を形成する際には、スクリーン印刷やグリーンシート法等を用いて誘電体グリーンを基板上に塗布もしくは積層し、７００℃から８００℃以上の高温で焼成する工程が必要とされる。このため基板に用いる材料は、この温度で十分な機械的耐熱性を有すると共に、形成される厚膜誘電体層と熱膨張率が一致していることが必要であり、また、厚膜誘電体材料に対する反応性が低いことも要求される。このため、従来、基板としては、主にアルミナセラミックス基板が使用されてきた。
【発明の開示】
【００２１】  ところが、アルミナセラミックス基板は、その製造プロセス上、焼成に１４００℃から１６００℃以上の高温を要するため、高コストであり、また、大面積で平坦な基板を作製することが困難である。特に数十ｃｍ平方以上の大面積の基板を作製しようとすると、「そり」や「うねり」のない平坦な基板を作製することが著しく困難である。また、基板の平坦性を改善するために機械的研磨を行うことも考えられるが、アルミナは機械的に非常に堅いため、機械的研磨による平坦化が非常に難しく高コストになる。
【００２２】  また、大型の基板として、プラズマ・ディスプレイ・パネル（ＰＤＰ）基板用に開発された高歪み点ガラスも存在するが、これらの高歪み点ガラスも耐熱性の上限が６００〜６２０℃程度であり、これ以上の温度の熱プロセスを施すと著しい熱変形を引き起こすため、厚膜誘電体層を有する薄膜ＥＬ素子に使用することは困難であった。
【００２３】  これらの問題のため、従来、５インチ以上の大面積のＥＬディスプレイを低コストで作製することは困難であった。
【００２４】  そこで、本発明は、かかる事情に鑑みてなされたものであり、耐熱性が高く、熱膨張率が厚膜誘電体層と近似し、鉛を含有する厚膜誘電体層との高温での反応性が充分に低く、かつ大面積化が可能なフラットパネルディスプレイ用基板、およびこれを用いた薄膜ＥＬ素子を提供することを目的とする。
【００２５】  上記課題を解決するための本発明によるフラットパネルディスプレイ用基板は、アルカリ土類酸化物を含有しており、酸化ケイ素の含有割合が１５〜５０質量％であり、且つ、酸化ホウ素の含有割合が２質量％未満であるガラス粉末と、金属及び／又は半金属の酸化物から成るフィラーと、を含有する成形体の焼成により形成されており、該成形体における該ガラス粉末と該フィラーとの合計量に対する該フィラーの含有割合が１０〜３０体積％であり、２５〜７００℃までの間の平均線膨張率が７〜９．５ｐｐｍ／℃であり、且つ、結晶相を含む焼結体から成るものである。
【００２６】  なお、ガラス粉末は、酸化ホウ素を実質的に含有しないこと、つまり酸化ホウ素の含有割合が０質量％であることが望ましい。
【００２７】  また、ガラス粉末は、アルカリ土類酸化物の含有割合が３５〜５５質量％のものであると好ましい。
【００２８】  さらに、ガラス粉末は、実質的にアルカリ金属酸化物およびリン酸化物を含有しないことが望ましく、含まれる場合には、アルカリ金属酸化物の含有割合が１質量％以下であり、且つ、リン酸化物の含有割合が１質量％以下のものであると好ましい。
【００２９】  またさらに、ガラス粉末は、必須成分として、酸化ケイ素を２５〜５０質量％の含有割合で含んでおり、酸化アルミニウムを５〜１５質量％の含有割合で含んでおり、且つ、酸化チタン及び／又は酸化ジルコニウムを５〜３０質量％の含有割合で含んでおり、任意成分として、酸化バリウムを４５質量％以下の含有割合で含んでおり、酸化ストロンチウムを４５質量％以下の含有割合で含んでおり、酸化カルシウムを１５質量％以下の含有割合で含んでおり、且つ、酸化マグネシウムを１５質量％以下の含有割合で含むものであるとより好ましい。
【００３０】  なお、任意成分である酸化バリウム、酸化ストロンチウム、酸化カルシウム、および酸化マグネシウムはガラス粉末中に存在することが望ましい。
【００３１】  さらにまた、フィラーが、アルミナ、フォルステライト、およびジルコニアのうち少なくともいずれか一種を含有するものであると好適である。
【００３２】  具体的には、本発明によるフラットパネルディスプレイ基板は、薄膜ＥＬ素子又はプラズマディスプレイパネルに用いられるものであると有用である。
【００３３】  また、本発明による薄膜ＥＬ素子は、本発明によるフラットパネルディスプレイ用基板の一側に、下部電極層、絶縁体層、発光層、および上部電極層が形成されて成るものである。
【００３４】  さらに、絶縁体層が鉛および／またはビスマスを含有するものであると好ましい。
【００３５】  これらを換言すれば、本発明は下記（１）〜（８）に記載の通り表現できる。
【００３６】  （１）  ガラス粉末と、金属および／または半金属の酸化物からなるフィラーとを含有する成形体を焼成することにより得られ、２５℃から７００℃までの間の平均線膨張率が７〜９．５ｐｐｍである焼結体からなり、前記ガラス粉末は、アルカリ土類酸化物を含有し、酸化ケイ素の含有量が１５〜５０質量％、酸化ホウ素の含有量が０質量％以上２質量％未満であって、焼成時に単独またはフィラーと反応することにより結晶相を生成するものであり、前記成形体中において、ガラス粉末とフィラーとの合計に対するフィラーの比率が１０〜３０体積％であるフラットパネルディスプレイ用基板。
【００３７】  （２）  前記ガラス粉末は、アルカリ土類酸化物の含有量が３５〜５５質量％である上記（１）のフラットパネルディスプレイ用基板。
【００３８】  （３）  前記ガラス粉末は、アルカリ金属酸化物の含有量が０〜１質量％、リン酸化物の含有量が０〜１質量％である上記（１）または（２）のフラットパネルディスプレイ用基板。
【００３９】  （４）  前記ガラス粉末は、
【００４０】    酸化ケイ素：２５〜５０質量％、
【００４１】    酸化バリウム：０〜４５質量％、
【００４２】    酸化ストロンチウム：０〜４５質量％、
【００４３】    酸化カルシウム：０〜１５質量％、
【００４４】    酸化マグネシウム：０〜１５質量％、
【００４５】    酸化アルミニウム：５〜１５質量％、
【００４６】    酸化チタンおよび／または酸化ジルコニウム：５〜３０質量％、
を含有する上記（１）〜（３）のいずれかのフラットパネルディスプレイ用基板。
【００４７】  （５）  前記フィラーが、アルミナ、フォルステライトおよびジルコニアから選択される少なくとも１種の酸化物を含有する上記（１）〜（４）のいずれかのフラットパネルディスプレイ用基板。
【００４８】  （６）  薄膜ＥＬ素子またはプラズマディスプレイパネルに用いられる上記（１）〜（５）のいずれかのフラットパネルディスプレイ用基板。
【００４９】  （７）  電気絶縁性を有する基板上に、下部電極層、絶縁体層、発光層および上部電極層を有する薄膜ＥＬ素子であって、
【００５０】  前記基板が、上記（１）〜（５）のいずれかのフラットパネルディスプレイ用基板である薄膜ＥＬ素子。
【００５１】  （８）  前記絶縁体層が鉛および／またはビスマスを含有する上記（７）の薄膜ＥＬ素子。
【図面の簡単な説明】
【００５２】  図１は、本発明による薄膜ＥＬ素子の好適な一実施形態を示す模式断面図である。【００５３】  図２は、従来のＥＬ素子として代表的な２重絶縁型薄膜ＥＬ素子の構造を模式的に示す斜視図である。【００５４】  図３は、高温荷重曲げ試験における基板温度と基板変形量との関係を示すグラフである。
【発明を実施するための最良の形態】
【００５５】  以下、本発明の実施形態について詳細に説明する。なお、図示の便宜上、図面の寸法比率は図示の値に限定されず、また説明のものと必ずしも一致しない。さらに、上下左右等の位置関係については、特に明示しない限り、図面における位置関係に基づくものとする。【００５６】  図１は、本発明による薄膜ＥＬ素子の好適な一実施形態を示す模式断面図である。薄膜ＥＬ素子１００は、電気絶縁性を有する基板２上に、下部電極層３、下部絶縁体層４、発光層５、上部絶縁体層６および上部電極層７がこの順に形成されたものである。下部絶縁体層４は、厚膜誘電体層４１、表面平坦化層４２および薄膜絶縁体層４３が積層されたものである。【００５７】  また、下部電極層３および上部電極層７は前述した図２に示す薄膜ＥＬ素子１０と同様にストライプ状にパターニングされており、上述したのと同様に駆動される。【００５８】  さらに、薄膜ＥＬ素子１００には、外気、特に湿度による発光層５の劣化を防止すべく、パネル前面保護ガラス８および封止材９が設けられており、これにより、発光層５が気密封止される。【００５９】  またさらに、下部電極層３は、取り出し部３１へと延長されており、例えば異方性導電樹脂層１１を介してフレキシブルプリント基板１２に電気的に接続され、さらに、図示しない外部の駆動回路へと電気的に接続されている。【００６０】  なお、図１において、薄膜ＥＬ素子１００は、発光層５が単層からなるものであるが、発光層５は、例えば膜厚方向に発光層が複数積層されてなっていてもよく、或いは、種類の異なる発光層（画素）が平面的にマトリックス状に配置された構造を有していてもよい。【００６１】  以下、本発明による薄膜ＥＬ素子１００の各部の構成について詳述する。
（基板２）【００６２】  本発明者らは、上述した従来技術の問題点に鑑みて、図１に示す薄膜ＥＬ素子１００に備わる基板２には、以下に示すような諸特性が必要であると考えた。【００６３】  （ｉ）  下部絶縁体層４の少なくとも一部を厚膜誘電体層から構成するために、少なくとも７００℃以上、好ましくは８００℃以上、より好ましくはアルミナ基板と同等の８５０℃以上の熱プロセスで変形を起こさない耐熱性をもつこと。【００６４】  （ｉｉ）  厚膜誘電体層の焼結開始温度が少なくとも７００℃以上であるため、厚膜誘電体層焼成時の降温過程における熱膨張率のマッチングを考慮して、室温から少なくとも７００℃までの範囲の平均線膨張率が７ｐｐｍ／℃以上であること。【００６５】  （ｉｉｉ）  パネル前面保護ガラス８として安価なソーダライムガラスを使用可能とするため、基板の線膨張率がソーダライムガラスのそれ（約８〜９ｐｐｍ／℃）と近似していること、好ましくは９．５ｐｐｍ／℃以下であること。【００６６】  （ｉｖ）  ＥＬ素子の発光層の発光特性および誘電体層の耐圧特性に悪影響を及ぼす成分を含まないこと。【００６７】  （ｖ）  ＥＬ素子の場合、誘電体層は、高誘電率かつ高耐圧の材料で構成することが望ましく、このような高誘電率厚膜材料としては、後ほどさらに詳細に説明するが、特に鉛を含む酸化物誘電体材料が、低温で容易に焼成でき、かつ高誘電率を得やすいため好ましく用いられる。しかし、鉛を含む酸化物誘電体材料は、低温でも他の酸化物と反応しやすいという問題がある。そのため、基板は、鉛系誘電体との反応性が高い成分を含まないか、このような成分の含有量が十分に低いことが必要である。さらに、基板は、ＺｎＳ等を主成分とする発光層５に対し悪影響を与える成分（たとえばアルカリ金属やリン）を含まないか、かかる成分の含有量が十分に低いことが必要である。【００６８】  （ｖｉ）  良好な研磨加工性を持つこと。この特性は、フラットパネルディスプレイ用基板として重要な表面平坦性を低コストで得るために重要である。また、基板が気孔等のポアを含むとディスプレイの表示欠陥になるため、基板は緻密な焼結体であることが必要である。【００６９】  （ｖｉｉ）  フラットパネルディスプレイ用基板として十分な機械的強度を持つこと。【００７０】  これらの特性を実現するために、発明者らは、耐熱性が良好で線膨張率が大きく、組成の自由度が大きいガラスセラミックス材料を中心に詳細な検討を行った結果、アルカリ土類酸化物を含有するガラス粉末と、金属および／または半金属の酸化物からなるフィラーとを含み、ガラス粉末とフィラーとの合計に対するフィラーの比率が１０〜３０体積％である成形体を焼成して得られた焼結体であって、２５℃から７００℃までの間の平均線膨張率が７〜９．５ｐｐｍ／℃であるガラスセラミックス焼結体が、薄膜ＥＬ素子１００の基板２として最適であることを見出した。【００７１】  なお、２５℃から７００℃までの間の平均線膨張率βは、測定対象サンプルの長さを、２５℃においてＬ２５、７００℃においてＬ７００としたとき、【００７２】    β＝｛（Ｌ７００−Ｌ２５）／（７００−２５）｝／Ｌ２５
で表される関係により算出される値である。【００７３】  上述の成形体に含まれるガラス粉末は、焼成の際に、単独で、またはフィラーと反応して、結晶相を生成する。したがって、本発明による基板２は、結晶化ガラスを含有するガラスセラミックス焼結体基板とされる。【００７４】  フィラーとしては、耐熱性が高く、単体での線膨張率が基板２の線膨張率に近く、機械的強度に優れ、かつ前述した鉛系誘電体材料との反応性が低く、低コストで容易に入手可能であるものが好適である。【００７５】  このようなフィラーとしては、酸化物、特に、アルミナ、フォルステライトおよびジルコニアから選択される少なくとも１種の酸化物を含むものが好ましく、特に、フィラー中におけるアルミナ、フォルステライトおよびジルコニアの合計含有割合が７０〜１００体積％であることが好ましい。ここでジルコニアとしては、ＺｒＯ２にＹ２Ｏ３等の安定化剤を添加した安定化ジルコニアがより好ましい。【００７６】  なお、このようなフィラーは、市販のものを用いることができる。また、フィラーの形状は特に限定されず、たとえば球状、不定形、ウィスカー状、粉砕粉等のいずれであってもよい。さらに、フィラーの平均粒径も特に限定されないが、本発明には平均粒径０．５〜５μｍ程度のものが好ましい。【００７７】  フィラーの主要な効果としては、ガラスセラミックス焼結体基板の耐熱性、および機械的強度を向上させること、また、基板の鉛系誘電体材料との反応性を減少させることが挙げられる。したがって、フィラー量が過度に少ないと、この効果が過小となる傾向にある。具体的には、ガラス粉末とフィラーとの合計量に対するフィラーの含有割合が１０体積％未満であると、高温での機械的強度が顕著に低下する傾向にある。こうなると、ＥＬ素子を形成する際に、８００℃弱程度の後工程熱プロセスで熱変形が発生しやすくなるため好ましくない。【００７８】  また、上述したようなフィラーの効果はその量を増やすことで向上させることが可能であるが、ガラス成分と比較して機械的に堅いフィラー成分が過多となると研磨加工性が悪化して機械加工時のコストの増大を招くので、好ましくない。【００７９】  さらに、フィラー量が過多となる（ガラス成分が過小となる）と、ガラスセラミックス形成時（焼結時）に流動成分が不足し、焼結体の密度が十分に高められなかったり、焼結体中のポアが増えてしまったりする。また、ガラス成分は焼結体表面を平坦化する効果があるので、フィラー量が過度に多いと焼結体表面の粗度が増大してしまい、その結果、研磨加工工程において工数増加およびコスト増大を招く傾向にある。【００８０】  このような焼結体の密度減少やポア量の増大、または焼結体表面の粗度増大が生じると、基板２の表面平坦性が悪化してしまう。また、たとえ研磨加工により焼結体表面を平坦化したとしても、研磨加工によって焼結体表面に内部のポアが露出するため、基板表面に凹み欠陥が生じてしまう。【００８１】  例えば、薄膜ＥＬ素子１００の場合、基板２上に形成される下部絶縁体層４の厚さは高々２０〜３０μｍ程度であるため、基板２上に凹み欠陥が多いと、下部絶縁体層４の耐圧不良といった致命的欠陥に繋がり、好ましくない。【００８２】  本発明者らの研究によれば、このポアの密度を許容範囲内に納め、また、研磨加工性を十分に高めるには、ガラス粉末とフィラーとの合計量に対するフィラーの含有割合が３０体積％以下、好ましくは２５体積％以下、より好ましくは２０体積％以下であると有効であることが判明した。【００８３】  なお、本明細書におけるフィラーの含有割合（体積比）は、ガラス粉末およびフィラーのそれぞれについて、質量と真密度とから体積を算出し、これらの体積から求めた値である。例えば、ガラス粉末の体積は、質量をＭＧ、真密度をρＧとすると、ＭＧ／ρＧであり、フィラーの体積も同様にして求められる。【００８４】  ここで、ガラス粉末は、酸化ホウ素を実質的に含有しないことが望ましい。酸化ホウ素の含有量は、Ｂ２Ｏ３換算で好ましくは０質量％以上２質量％未満、より好ましくは０〜１質量％である。【００８５】  また、ガラス粉末は、アルカリ金属酸化物およびリン酸化物も実質的に含有しないことが望ましい。アルカリ金属酸化物の含有量は、アルカリ金属をＭＩで表したとき、ＭＩ２Ｏ換算で好ましくは０〜１質量％、より好ましくは０〜０．５質量％である。リン酸化物の含有量は、Ｐ２Ｏ５換算で好ましくは０〜１質量％、より好ましくは０〜０．５質量％である。【００８６】  なお、酸化ホウ素、アルカリ金属酸化物およびリン酸化物がガラス粉末に含まれないことが最も望ましいが、意図的に添加しなくとも、通常、不可避的不純物として微量含まれる傾向にある。【００８７】  アルカリ成分は、発光層５中に拡散すると可動イオンとなり、発光特性、特に寿命特性に著しい悪影響を及ぼすために好ましくない。また、アルカリ成分およびリン成分は、下部絶縁体層４に拡散することにより、下部絶縁体層４の耐圧寿命特性を劣化させる。よって、ガラス粉末には、これらの成分が実質的に含まれないことが望ましい。【００８８】  また、ホウ素成分は、酸化鉛と６００℃以下の非常に低融点の液相を形成するため、下部絶縁体層４に鉛系誘電体材料を用いた場合、基板２と下部絶縁体層４との反応性が著しく増大してしまい、異常焼結、誘電率異常等の問題を引き起こしやすくなる。こうなると、薄膜ＥＬ素子の発光特性に著しい悪影響をおよぼすおそれがある。【００８９】  酸化ケイ素はガラス中のネットワークフォーマーとして必要な成分であるため、その含有量が過度に少ないとガラスの流動性が減少してガラスセラミックス焼結体の密度が低下してしまう傾向にある。しかし、酸化ケイ素もホウ素と同じく酸化鉛と７００℃弱で低融点の液相を形成するため、下部絶縁体層４に鉛系誘電体材料を用いた場合において、基板２中の酸化ケイ素含有量が過度に多いと、基板２と下部絶縁体層４との反応性が著しく増大する傾向にある。【００９０】  さらに、酸化ケイ素は酸化鉛とＰｂＳｉＯ４などの低誘電率化合物を形成しやすいため、異常焼結、誘電率の異常減少などの問題が引き起こされ、薄膜ＥＬ素子１００の発光特性に著しい悪影響をおよぼすおそれがある。またさらに、酸化ケイ素が過度に多いとガラスの溶解時の流動特性が悪くなるために緻密な焼結体が得られにくくなり、さらにまた、焼結体の熱膨張率が減少する傾向にある点でも好ましくない。【００９１】  また��本発明による基板２は、焼成により結晶化するガラス組成が用いられ、アルカリ土類金属と酸化ケイ素とを含む熱膨張率の大きい複酸化物結晶相が形成されたものである。すなわち、この複酸化物結晶相中に酸化ケイ素が取り込まれた状態となって、酸化ケイ素の安定性が高くなり反応性が減少するので、上記問題の影響が軽減される。【００９２】  本発明者らの知見によれば、このような効果を実現し、かつ、鉛系誘電体材料との反応を十分に抑制するためには、ガラス粉末における酸化ケイ素の含有割合が、ＳｉＯ２として１５〜５０質量％、好ましくは２５〜５０質量％、より好ましくは２８〜４５質量％とされ、かつ、アルカリ土類酸化物の含有割合が、アルカリ土類金属をＭＩＩで表したとき、ＭＩＩＯ換算で好ましくは３５〜５５質量％、より好ましくは３５〜５０質量％であると好適である。【００９３】  焼成後において、本発明による基板２中のガラスの結晶化度は、使用したフィラー、成形体の焼成条件および徐冷条件によって異なるので一概には言えないが、結晶化度を高めれば、上記の効果以外にもガラスセラミックス焼結体たる基板２の強度を更に増大できるという利点がある。【００９４】  しかし、結晶化度が過度に高いと、ガラスセラミックス焼結体としての基板２の表面粗度が増加すること、過度に堅くなって機械加工性が悪化すること、結晶化のための高温での徐冷時間が長くなり製造コスト増大に繋がること、といった問題がある。これらの理由から、基板２中のガラスの結晶化度が、通常２０〜７０％、好ましくは４０〜６０％程度となるように各種条件を設定することが好ましい。そうすれば、十分な機械的強度と共に良好な研磨加工性を発現させることができる。【００９５】  熱膨張率が大きいアルカリ土類結晶化ガラスの結晶相としては、たとえばＳｒ２ＴｉＳｉ２Ｏ８、Ｂａ０．９Ｓｒ０．１Ａｌ２Ｏ８、ＢａＡｌ２Ｓｉ２Ｏ８（セルシアン）、ＢａＣａ２Ｓｉ３Ｏ９が挙げられる。【００９６】  このような結晶相を析出する結晶化ガラスの組成としては、具体的には；【００９７】  酸化ケイ素がＳｉＯ２換算で好ましくは２５〜５０質量％、より好ましくは２８〜４５質量％、【００９８】  酸化バリウムがＢａＯ換算で好ましくは０〜４５質量％、より好ましくは１０〜３０質量％、【００９９】  酸化ストロンチウムがＳｒＯ換算で好ましくは０〜４５質量％、より好ましくは１０〜３０質量％、【０１００】  酸化カルシウムがＣａＯ換算で好ましくは０〜１５質量％、【０１０１】  酸化マグネシウムがＭｇＯ換算で好ましくは０〜１５質量％、【０１０２】  酸化アルミニウムがＡｌ２Ｏ３換算で好ましくは５〜１５質量％、【０１０３】  酸化チタンおよび／または酸化ジルコニウムがそれぞれＴｉＯ２換算および／またはＺｒＯ２換算で合計して好ましくは５〜３０質量％、
含有されるものが望ましい。【０１０４】  上記組成中、酸化バリウムおよび酸化ストロンチウムは、熱膨張率が大きいアルカリ土類ガラスを形成する上での重要成分である。これらの成分が含まれなかったり、それらの含有量が過度に少なかったりすると、焼成によりガラスセラミックス焼結体を作製する際に、熱膨張率の大きな複酸化物結晶相の生成量が不都合な程に少なくなることがあり、こうなると、焼結体の熱膨張率が低下してしまう傾向にある。【０１０５】  また、それらの成分の含有割合が上述の範囲を超えると、ガラス粉末の母体となるガラスを作製する際（ガラス化時）に不必要にガラスの結晶化が生じやすくなる点、および、ガラス粉末とフィラーとを焼結する際（焼結体作製時）にガラス成分が過度に結晶化しやすくなって緻密な焼結体が得にくくなる点から好ましくない。【０１０６】  酸化バリウムと酸化ストロンチウムはいずれか一方のみを含有してもよいが、両者を併用することがより好ましい。【０１０７】  酸化バリウムは、ガラス化時において、ガラス化領域の拡大とガラスの低粘度化とに効果があるため、ガラス粉末に含まれることが好ましい。すなわち、酸化バリウムを酸化ストロンチウムと併用することにより、酸化ストロンチウムを単独で用いる場合と比較してガラス化時の粘度が下がるので、ガラスの均質溶解性を改善することができる。また、焼結体作製の際にも、ガラス粉末が溶解したときの粘度が低くなるので、緻密な焼結体を得やすくなる。【０１０８】  ただし、酸化バリウムを単独で用いると、ガラス成分の結晶化が過度に進みやすくなり、その結果、ガラス化時および焼結体作製時の最適条件範囲が狭くなる傾向にある。【０１０９】  これに対し、酸化ストロンチウムが含まれていれば、ガラス成分の結晶化が過度に進むことを抑制できる。よって、本発明では、酸化バリウムと酸化ストロンチウムとを、それぞれ前述した含有割合の範囲となるように併用することが好ましい。そうすることにより、各成分を単独で用いる場合と比較して、ガラス化時および焼結体作製時のガラス粘度、結晶化、焼結性などの特性の制御性が向上され、焼結体作製時の生産性を高めることが可能となる。【０１１０】  酸化カルシウムは、ガラス化時の溶解を促進させるため、ガラス粉末に含まれることが好ましい。ただし、酸化カルシウムが過度に多いと、熱膨張率が小さいアノーサイト結晶相が析出しやすくなるため、好ましくない。【０１１１】  酸化マグネシウムは、酸化カルシウムとほぼ同様の効果を示すほか、ガラス化時の粘度を下げて失透を防ぐ効果を奏する。ただし、多量に含まれると熱膨張率が小さくなる傾向にある。【０１１２】  アルカリ土類酸化物の合計含有割合、すなわち、ＢａＯ、ＳｒＯ、ＣａＯおよびＭｇＯの合計含有割合の好ましい値は、前述したようにＭＩＩＯ換算で好ましくは３５〜５５質量％、より好ましくは３５〜５０質量％とされる。このアルカリ土類酸化物の合計含有割合が３５質量％未満であると、ガラス化時の溶解性が悪化し、かつ、ガラス相の熱膨張率が小さくなる傾向にあるため、ガラスセラミックス焼結体たる基板２の熱膨張率が小さくなる。【０１１３】  一方、アルカリ土類酸化物の合計含有割合が５５質量％を超えると���ガラス相の歪み点が低下し、これによりガラスセラミックス焼結体たる基板２の耐熱性が低下する傾向にあること、および結晶化ガラス相を構成する他の成分が不足して結晶化ガラスの結晶性が低下する傾向にあるため、好ましくない。【０１１４】  酸化アルミニウムは、焼成時の結晶化特性を好適に制御するため、およびセルシアンなどの結晶相の構成成分として含まれるものである。ガラス粉末における酸化アルミニウムの含有割合が５質量％未満であると、これらの効果が不十分となる傾向にあり、その含有割合が１５質量％を超えると、ガラス相の流動性が過度に低下してガラスセラミックス焼結体たる基板２の密度が低下する傾向にあるため、好ましくない。【０１１５】  酸化チタンは核形成剤として機能し、焼結時の結晶化特性の制御のため、およびアルカリ土類ガラス結晶相の構成成分として含有されるものである。また、酸化チタンの一部または全部を酸化ジルコニウムで置き換えても同様の効果が得られる。【０１１６】  ただし、酸化チタンは安価であり、また、核生成剤としての特性に優れることから、酸化チタンと酸化ジルコニウムとの合計量に対する酸化チタンの含有割合（比率）は、５０〜１００モル％であることが好ましい。【０１１７】  また、ガラス粉末における酸化チタンと酸化ジルコニウムとの合計含有割合が上述した下限値（５質量％）未満であると、上記効果が十分に得られない傾向にあり、その合計含有割合が上述した上限値（３０質量％）を超えると、ガラス相の流動性が低下してガラスセラミックス焼結体たる基板２の密度が不都合な程に小さくなるため、好ましくない。【０１１８】  ガラスセラミックス基板である本発明の基板２の製造には、公知の方法を用いることができる。たとえば、上記組成のガラス粉末およびフィラーからなる原料粉末に適当な有機バインダーを混合して粉末化し、プレス成形法により成形体を作製し、これを焼成する方法が利用できる。【０１１９】  また、たとえば、前記原料粉末に適当な有機バインダー、可塑剤、溶剤を添加混合してスラリー化した後、ドクターブレード法やカレンダーロール法等でグリーンシート（成形体）とし、これをプレス積層した後、焼成するか、単独で焼成する方法が利用できる。【０１２０】  プレス成形法を用いれば、一辺が１ｍ程度の矩形のプレス成形体を容易に形成することができる。また、グリーンシート法を用いれば、極めて低コストで１ｍ弱の幅を有する均一なグリーンシートを容易に形成することができる。【０１２１】  成形体の焼成は、通常のベルト炉やローラーハースキルン、バッチ炉等を用い、アルミナやジルコニア等公知の耐熱性セッター上に成形体を設置して、空気中などの酸化雰囲気中で１０００℃以上、かつ、１２００℃から１３００℃以下の温度で焼成すればよく、焼成時間は焼成する基板サイズによっても異なるが、通常１〜１０時間程度とすればよい。【０１２２】  このように本発明による基板２は、せいぜい１２００℃から１３００℃以下の低温焼成によって形成されるので、アルミナセラミックス基板の焼成に必要とされる１４００℃から１６００℃以上の高温焼成を行うための高価な焼成炉を必要としないため、焼成コストを大幅に低減できる。【０１２３】  ガ��スセラミックス基板を焼成した後、結晶化ガラス成分を結晶化させるために徐冷工程を実施する。徐冷条件は、目的とする結晶化ガラスの結晶化度に応じて異なるものの、通常、９００〜１２００℃程度で、かつ１〜２４時間程度行えばよい。【０１２４】  ただし、結晶化は、焼成時に炉の降温プロファイルを適切に設定することにより焼成と同時に行うこともできる。すなわち、焼成工程と独立した徐冷工程を設けず、焼成時間を長くしたり、あるいは焼成工程における降温過程において徐冷したりすることにより、結晶化を促進させることができる。【０１２５】  さらに、結晶化を行った後、必要に応じて研磨加工により表面性の改善を行う。この際、本発明による基板２は研磨加工性が良好であるため、その表面の平坦性を低コストで改善することが可能となる。よって、大面積の基板２を低コストでかつ生産性よく製造することが可能である。
（下部電極層３）【０１２６】  下部電極層３の構成材料は、高い導電性が得られ、かつ厚膜誘電体層４１形成時の高温酸化性雰囲気によってダメージを受けず、さらに、下部絶縁体４や発光層５と反応性が低い材料が好ましい。【０１２７】  このような材料としては、Ａｕ、Ｐｔ、Ｐｄ、Ｉｒ、Ａｇ等の貴金属や、Ａｕ−Ｐｄ、Ａｕ−Ｐｔ、Ａｇ−Ｐｄ、Ａｇ−Ｐｔ等の貴金属合金や、Ａｇ−Ｐｄ−Ｃｕ等の貴金属を主成分とし非金属元素を添加した合金が挙げられる。これらは、厚膜誘電体層４１焼成時の酸化雰囲気に対する耐酸化性に優れるため好ましい。【０１２８】  また、Ｎｉ、Ｃｕ等の卑金属を用い、厚膜誘電体層４１を焼成するときの酸素分圧をこれらの非金属が酸化されない範囲に調整するようにしてもよい。【０１２９】  下部電極層３の膜厚は、その比抵抗から考えて好ましくは０．３〜１μｍ程度とされる。【０１３０】  下部電極層３の形成方法は特に限定されず、例えばスパッタリング法、蒸着法
、めっき法、有機金属ペースト（レジネート金属ペースト）を用いた印刷法等の公知の技術を用いることができる。【０１３１】  また、下部電極層３は、単純マトリクスタイプの場合、多数の線状電極からなるストライプ状パターンとされる。その場合、各電極の幅が１画素の幅となり、隣り合う２本の電極間のスペースは非発光領域となるため、電極間スペースを極力小さくすることが好ましい。具体的には、目的とするディスプレイの解像度にもよるが、例えば電極幅２００〜５００μｍ、スペース幅２０〜５０μｍ程度とされる。
（厚膜誘電体層４１）【０１３２】  下部絶縁体層４は、高誘電率でかつ高耐圧であることが必要とされる。これにより、高輝度かつ低電圧駆動が可能なＥＬ素子が実現できる。下部絶縁体層４の大部分を厚膜誘電体層４１から構成することにより、薄膜誘電体層を用いた場合に比して１００倍以上の高誘電率を達成できる。【０１３３】  ここで、「厚膜誘電体層」とは、いわゆる厚膜法により形成される誘電体層、すなわち、粉末状の絶縁体材料を焼成して形成されるセラミック層を示す。厚膜誘電体層４１は、例えば、下部電極層３が形成された基板２上に、粉末状の絶縁体材料、バインダーおよび溶媒を混合した絶縁体ペーストを印刷して焼成することにより形成される。また、絶縁体ペーストをキャスティング成膜することによりグリーンシートを形成し、これを下部電極層３が形成された基板２上に積層して焼成することによっても形成できる。【０１３４】  厚膜誘電体層４１の構成材料は特に限定されないが、例えば、ＢａＴｉＯ３、（ＢａｘＣａ１−ｘ）ＴｉＯ３、（ＢａｘＳｒ１−ｘ）ＴｉＯ３、ＰｂＴｉＯ３、ＰＺＴ等のペロブスカイト構造を持った（強）誘電体材料や、Ｐｂ（Ｍｇ１／３Ｎｂ２／３）Ｏ３等に代表される複合ペロブスカイトリラクサー型強誘電体材料、Ｂｉ４Ｔｉ３Ｏ１２、ＳｒＢｉ２Ｔａ２Ｏ９等に代表されるビスマス層状化合物、（ＳｒｘＢａ１−ｘ）Ｎｂ２Ｏ６、ＰｂＮｂ２Ｏ６等に代表されるタングステンブロンズ型強誘電体材料が好ましい。【０１３５】  なお、ＰＺＴとは、Ｐｂ（ＺｒｘＴｉ１−ｘ）３を示す。これらのなかでも、ＢａＴｉＯ３やＰＺＴ等のペロブスカイト構造を持った強誘電体材料が、誘電率が高く焼成が容易なためより好ましい。【０１３６】  特に、その組成に鉛を含んだ誘電体材料は、酸化鉛の融点が８８８℃と低く、かつ酸化鉛と他の酸化物系材料、例えばＳｉＯ２やＣｕＯ、Ｂｉ２Ｏ３、Ｆｅ２Ｏ３などとの間で６００℃から８００℃程度の低温で液相が形成されるため、適切な焼
結助剤を用いることにより低温での焼成が容易となり、しかもきわめて大きな誘電率を発現するため好ましい。【０１３７】  鉛を含む誘電体材料としては、例えばＰＺＴやＰＬＺＴ（Ｌａを添加したＰｂＺｒＯ３−ＰｂＴｉＯ３固溶体）などのペロブスカイト構造誘電体材料や、Ｐｂ（Ｍｇ１／３Ｎｂ２／３）Ｏ３などに代表される複合ペロブスカイトリラクサー型強誘電体材料や、ＰｂＮｂ２Ｏ６などに代表されるタングステンブロンズ型強誘電体材料が好ましい。これらは、８００℃前後の焼成温度で容易に比誘電率１０００以上の厚膜誘電体層４を形成することができ、これらのなかでも複合ペロブスカイトリラクサー型強誘電体材料は、１００００を超える高誘電率を発現可能であるため、特に好ましい。【０１３８】  厚膜誘電体層４１の膜厚は、電極の段差や製造工程のゴミ等に起因して形成されるピンホールを排除するため、少なくとも１０μｍ以上、好ましくは２０μｍ以上であることが望ましい。ただし、発光しきい電圧の上昇を防ぐためには、厚膜誘電体層４１と表面平坦化層４２との合計厚さを１００μｍ以下とすることが好ましい。【０１３９】  ガラスセラミックス基板である本発明の基板２は、通常のガラスからなる基板と異なり鉛成分との反応性が低いため、低温焼結性および高誘電率特性が得られる上述の鉛系誘電体材料を用いることが可能である。よって、本発明による基板２を用いることにより、薄膜ＥＬ素子１００の特性を大幅に改善することができる。
（表面平坦化層４２）【０１４０】  表面平坦化層４２は、厚膜誘電体層４１の表面に形成された凹凸による下部絶縁体層４の表面性悪化を軽減することを目的として設けられるものであり、表面平坦化層４２の形成には溶液塗布焼成法を用いることができる。【０１４１】  ここで、「溶液塗布焼成法」とは、誘電体材料の前駆体溶液を基板に塗布し、焼成によって誘電体層を形成する方法を指し、例えばゾルゲル法やＭＯＤ（Ｍｅｔａｌｌｏ−Ｏｒｇａｎｉｃ  Ｄｅｃｏｍｐｏｓｉｔｉｏｎ）法が知られている。【０１４２】  「ゾルゲル法」とは、一般には溶媒に溶解せしめた金属アルコキシドに所定量の水を加え、加水分解、重縮合反応させてできるＭ−Ｏ−Ｍ結合を持つゾルの前駆体溶液を基板に塗布し、焼成することによって膜を形成する方法である。【０１４３】  また、「ＭＯＤ法」とは、Ｍ−Ｏ結合を持つカルボン酸の金属塩などを有機溶媒に溶解せしめて前駆体溶液を調製し、それを基板に塗布し焼成することによって膜を形成する方法である。ここで「前駆体溶液」とは、ゾルゲル法、ＭＯＤ法などの膜形成法において原料化合物が溶媒に溶解して生成する中間化合物を含む溶液を示す。【０１４４】  なお、ゾルゲル法とＭＯＤ法は完全に別個の方法ではなく、相互に組み合わせて用いられることが一般的である。例えばＰＺＴの膜を形成する際、Ｐｂ源として酢酸鉛を用い、Ｔｉ、Ｚｒ源としてアルコキシドを用いて溶液を調製することが一般的である。【０１４５】  また、ゾルゲル法とＭＯＤ法の二つの方法を総称してゾルゲル法と呼ぶ場合もあるが、いずれの場合も前駆体溶液を基板に塗布し、焼成することによって膜を形成することから、本明細書ではこれらを総称して溶液塗布焼成法という。【０１４６】  さらに、サブミクロンサイズの誘電体粒子と誘電体の前駆体溶液とを混合した溶液も本明細書では前駆体溶液と呼び、その溶液を基板に塗布して焼成する場合も溶液塗布焼成法と称する。【０１４７】  溶液塗布焼成法は、ゾルゲル法、ＭＯＤ法いずれの場合も、誘電体を構成する
化合物がサブミクロン以下のオーダーで均一に混合されるため、厚膜法のような本質的にセラミックス粉体焼結を用いた手法と比較して、極めて低温で緻密な誘電体を合成することが可能であるという利点を有する。【０１４８】  溶液塗布焼成法を用いると、前駆体溶液を塗布し焼成する工程を経るので、下地の凹み部には厚く凸部には薄く膜が形成され、その結果、この膜の表面に下地表面の凹凸や段差が反映されず、表面が平坦な膜が形成される。【０１４９】  したがって、溶液塗布焼成法を用いて表面平坦化層４２を形成することにより、厚膜誘電体層４１の表面の粗さが下部絶縁体層４の表面形状に反映されなくなり、下部絶縁体層４上に形成される発光層５の均一性を大幅に改善することができる。【０１５０】  表面平坦化層４２の膜厚は、厚膜誘電体層４１表面の凹凸を十分に埋めることができるように決定すればよく、通常、好ましくは０．５μｍ以上、より好ましくは１μｍ以上、特に好ましくは２μｍ以上とすればよい。なお、厚膜誘電体層４１表面の凹凸を埋めることを目的とする場合には、表面平坦化層４２の膜厚は、通常１０μｍを超える必要はない。【０１５１】  表面平坦化層４２の比誘電率は高いほど望ましく、好ましくは１００以上、より好ましくは５００以上である。このような高誘電率が得られる誘電体材料としては、例えば、ＢａＴｉＯ３、（ＢａｘＣａ１−ｘ）ＴｉＯ３、（ＢａｘＳｒ１−ｘ）ＴｉＯ３、ＰｂＴｉＯ３、ＰＺＴ、ＰＬＺＴ等のペロブスカイト構造を有する（強）誘電体材料や、Ｐｂ（Ｍｇ１／３Ｎｂ２／３）Ｏ３などに代表される複合ペロブスカイトリラクサー型強誘電体材料や、Ｂｉ４Ｔｉ３Ｏ１２、ＳｒＢｉ２Ｔａ２Ｏ９などに代表されるビスマス層状化合物、（ＳｒｘＢａ１−ｘ）Ｎｂ２Ｏ６、ＰｂＮｂ２Ｏ６などに代表されるタングステンブロンズ型強誘電体材料が好ましい。【０１５２】  これらのなかでも、その基本組成に酸化鉛を含む、例えばＰＺＴやＰＬＺＴ等の鉛系複合ペロブスカイト構造を有する強誘電体材料が、誘電率が高くかつ７００℃以下の比較的低温での合成が容易であるため好ましい。【０１５３】  また、焼成時のクラックや剥離の発生を防いで、目的とする厚い表面平坦化層４２を一回の塗布および焼成で得るために、塗布液（前駆体溶液）に多価アルコールや極性基を持つ高分子等の有機物成膜助剤を加えてもよい。こうすれば、１回の塗布焼成で厚さ０．５〜１μｍ程度の厚膜を形成することができる。【０１５４】  このような有機物成膜助剤の例としては、例えば１，３−プロパンジオールやネオペンチルグリコールなどのアルカンジオール類や、ポリエチレングリコールやポリプロピレングリコールなどのグリコール類が、また、ポリビニルピロリドンやポリビニルアセトアミド、ヒドロキシプロピルセルロースなどの有極性高分子類が挙げられる。【０１５５】  なお、下部絶縁体層４は、上述した構成に限定されない。たとえば、厚膜誘電体層４１の構成材料として、鉛を含まない誘電体材料（ＢａＴｉＯ３等）を使用する場合でも、焼結助剤等の目的で鉛ガラスやＰｂ５Ｇｅ３Ｏ１１等の低融点複合鉛酸化物を添加してもよい。従来の基板では、基板と鉛酸化物との反応が生じ得るのに対し、本発明による基板２を用い���と、このような不都合な反応を避けることができる。【０１５６】  また、Ｂｉ４Ｔｉ３Ｏ１２、ＳｒＢｉ２Ｔａ２Ｏ９等に代表される、ビスマスを含む誘電体材料を用いる場合も、ビスマスの物性が鉛と近似しており、低温で酸化ケイ素、ホウ素と容易に反応を生じ得るため、本発明の基板２を用いることが有効である。【０１５７】  さらに、下部絶縁体層４のうち、薄膜絶縁体層４３をのぞく部分をすべて溶液
塗布焼成法で形成したり、下部絶縁体層４全体を気相堆積法、たとえばスパッタリング法やＣＶＤ法を用いて形成してもよい。この際、下部絶縁体層４形成時の基板温度が６００℃以上と高い場合には、本発明の基板２を用いることにより、基板２と下部絶縁体層４との反応を避けることができる。
（薄膜絶縁体層４３および上部絶縁体層６）【０１５８】  薄膜ＥＬ素子１００は、発光層５に接してこれを挟むように存在する薄膜絶縁体層４３および上部絶縁体層６を必ずしも具備する必要はないものの、以下の観点から備えることが好ましい。【０１５９】  つまり、これらの絶縁体層６，４３を設けることにより、これらの絶縁体層６，４３と発光層５との界面の電子状態を制御しやすくなるので、発光層５への電子注入を安定化、かつ、効率化することができる。【０１６０】  また、発光層５が絶縁体層６，４３の間に位置するように、すなわち、絶縁体層６，４３が発光層５の両側に対称的に設けられことにより、電子状態が発光層５の両界面で対称的とされる。よって、交流駆動時の発光特性の正負対称性を改善することができる。【０１６１】  これらの絶縁体層６，４３は、絶縁耐圧を担保する機能を有する必要はないため、それらの膜厚は薄くてよく、好ましくは１０〜１０００ｎｍ、より好ましくは２０〜２００ｎｍ程度とすればよい。【０１６２】  これらの絶縁体層６，４３の比抵抗は、１０８Ω・ｃｍ以上、特に１０１０〜１０１８Ω・ｃｍ程度であることが好ましい。また、比較的高い比誘電率を有する物質、具体的には比誘電率が３以上の物質から構成されることが好ましい。【０１６３】  このような材料としては、例えば酸化ケイ素（ＳｉＯ２）、窒化ケイ素（Ｓｉ３Ｎ４）、酸化タンタル（Ｔａ２Ｏ５）、酸化イットリウム（Ｙ２Ｏ３）、ジルコニア（ＺｒＯ２）、シリコンオキシナイトライド（ＳｉＯＮ）、アルミナ（Ａｌ２Ｏ３）等を用いることができる。これらの絶縁体層６，４３の形成には、スパッタリング法や蒸着法、ＣＶＤ法を用いることができる。
（発光層５）【０１６４】  発光層５を構成する蛍光体材料は特に限定されず、上述したＭｎドープＺｎＳなどのいずれの蛍光体材料を用いてもよい。また、発光層５の膜厚は、特に制限されないものの、過度に厚いと駆動電圧が上昇する傾向にあり、逆に、過度に薄いと発光効率が低下する傾向にある。具体的には、発光体材料の種類にもよるが、好ましくは１００〜２０００ｎｍ程度とされる。【０１６５】  発光層５を形成するには、一般的な気相堆積法を用いることができる。気相堆積法としては、スパッタリング法や蒸着法などのＰＶＤ法（物理的気相堆積法）やＣＶＤ法（化学的気相堆積法）が好ましい。【０１６６】  また、前述したようにＳｒＳ：Ｃｅからなる発光層５を形成する場合には、Ｈ２Ｓ雰囲気下、エレクトロンビーム蒸着法により成膜中の基板温度を５００〜６００℃に保持して形成すると、高純度の発光層５を得ることが可能である。【０１６７】  発光層５の形成においては、その構成材料を堆積させた後、アニールを施すことが好ましい。アニールは、発光層５が露出した状態で行ってもよく、キャップアニールとして、発光層５上に上部絶縁体層６を形成した後、あるいは更に上部電極層７を形成した後に行ってもよい。【０１６８】  最適なアニール温度は発光層構成材料によって異なるが、例えばＳｒＳ：Ｃｅの場合、アニール温度は５００℃以上、特に６００℃以上かつ厚膜誘電体層４１の焼成温度以下とし、処理時間は１０〜６００分とすることが好ましい。なお、アニールはＡｒ雰囲気中で行うことが好ましい。【０１６９】  また、ＳｒＳ：Ｃｅやバリウムチオアルミネートなどの優れた特性が得られる蛍光体を含む発光層５を形成させるには、真空中または還元中雰囲気下で５００℃以上といった高温での成膜と、その後の高温アニール工程とが必要となる。【０１７０】  この場合、従来のガラス基板を用いると、基板と下部絶縁体層４との反応、元素拡散による発光層５への悪影響が避けられないのに対し、本発明の基板２は、基板自体の耐熱性が高く、かつ、前述の如く下部絶縁体層４および発光層５に対する反応性が低い。【０１７１】  よって、本発明の基板２を用いると、ＳｒＳ：Ｃｅやバリウムチオアルミネートなどからなる発光層５を形成させるときでも、上記の反応や元素拡散に起因する劣化を抑止でき、優れた特性を有する薄膜ＥＬ素子１００を実現できる。
（上部電極層７）【０１７２】  図１に示す薄膜ＥＬ素子１００では、上部電極層７側から発光が取り出されるため、上部電極層７は透明導電材料から構成される。透明導電材料としては、Ｉｎ２Ｏ３、ＳｎＯ２およびＩＴＯのほか、ＺｎＯ−Ａｌ等の酸化物導電性材料等を用いることができる。上部電極層７の形成には、スパッタリング法や蒸着法等の公知の方法を用いることが可能である。また、上部電極層７の膜厚は、通常０．２〜１μｍ程度とされる。
（薄膜ＥＬ素子以外のフラットパネルディスプレイ）【０１７３】  以上、本発明によるフラットパネルディスプレイ用基板の応用として薄膜ＥＬ素子を例にとり説明したが、本発明によるフラットパネルディスプレイ用基板の用途はこれに限られず、その高い耐熱性と平坦性、低コスト性、低アルカリ性を生かし、たとえばプラズマディスプレイパネル（ＰＤＰ）の背面基板として用いることもできる。【０１７４】  ＰＤＰでは、前面基板と背面基板とが対向して設けられ、背面基板には誘電体層が形成され、この誘電体層上に障壁が形成され、両基板と障壁とに囲まれた空間がセルを構成し、セルの内部に蛍光体層が形成された構造が一般的である。【０１７５】  従来、背面基板にはソーダライムガラスや高歪み点ガラスが用いられているが、これらは高々５５０〜６５０℃程度の耐熱性を有するにすぎない。そのため、背面基板形成時にガラス特有の熱歪み変形現象が発生し問題となっていた。【０１７６】  また、そのため、背面基板に形成される障壁や誘電体層の構成材料として鉛系低融点ガラスを用いる必要があった。さらに、障壁は膜厚が２００μｍ以上と極めて厚く多量の鉛ガラスから構成されるため、環境負荷の点からも問題があった。【０１７７】  これに対し、本発明によるフラットパネルディスプレイ用基板は８００℃以上の耐熱性を有するため、本発明によるフラットパネルディスプレイ用基板をＰＤＰの背面基板として用いれば、障壁や誘電体層の構成材料として、鉛系低融点ガラスに比して１００℃程度高い融点をもつ亜鉛ホウ素シリカ系などの非鉛低融点ガラスを用いることが可能となる。【０１７８】  また、本発明によるフラットパネルディスプレイ用基板は、製造程においてガラス特有の熱歪み変形が生じない。よって、本発明によれば、平坦性が良好で有害物質を含まないプラズマディスプレイを容易にかつ低コストで製造できる。
【実施例】
【０１７９】  以下、実施例により本発明をさらに詳細に説明するが、本発明はそれらに限定されるものではない。
【実施例１】
【０１８０】  表１に示すサンプルＮｏ．１〜１３の各組成となるようにガラス原料を調合し、白金坩堝にて１５００℃で３〜１０時間溶解し、所定の冷却を行うことでカレットを作製した。作製されたカレットを湿式粉砕法により１０μｍ以下の粒径となるように微粉化し、ガラス粉末を作製した。なお、表１のガラス組成における″ＡＥＯ″は、アルカリ土類酸化物の合計含有割合を示す。【０１８１】  このガラス粉末に、フィラーとして平均粒径１〜３μｍのフォルステライト（Ｍｇ２ＳｉＯ４）、アルミナ（Ａｌ２Ｏ３）、安定化ジルコニア（ＹＳＺ）の微粉をそれぞれ表１に示す量添加して混合し、有機バインダーを混合した上でプレス法により直径３０ｍｍ、高さ１０ｍｍの円柱状成形体を作製し、これを空気中において１２００〜１３００℃で焼成してガラスセラミックス焼結体からなる測定用サンプル（Ｎｏ．１〜１３）を得た。焼成後、すべてのサンプル（Ｎｏ．１〜１３）は結晶化していることが確認された。
（比較例１）【０１８２】  表１に示すサンプルＮｏ．１４〜１７の各組成となるようにガラス原料を調合したこと以外は、実施例１と同様にして基板の測定用サンプル（Ｎｏ．１４〜１７）を得た。また、サンプルＮｏ．１８として９６％アルミナセラミックス焼結体からなるものを作製した。
（測定評価１）【０１８３】  Ｎｏ．１〜１８の各サンプルの線膨張曲線を測定して、２５℃から７００℃までの間の平均線膨張率を求めた。結果を表１に示す。また、各サンプルの線膨張曲線の屈曲点を、耐熱強度として表１に示す。
（測定評価２）【０１８４】  各測定用サンプルに用いたガラス粉末およびフィラーと、アクリル樹脂からなるバインダー、有機溶媒および可塑剤とを混合してスラリーを調製し、剥離剤を塗布した樹脂シート上に上記スラリーをドクターブレード法により塗布してグリーンシートを作製した。このグリーンシートを複数枚積層して熱圧着した上で、空気中において１２００〜１３００℃で焼成することにより、平面寸法５インチ×５インチ、厚さ１．５ｍｍの焼結体基板サンプルを作製した。【０１８５】  これらのサンプルを用いて、含水率、抗折強度（３点曲げ強度）、鉛系材料からなる厚膜誘電体層との反応性を評価した。それぞれの結果を表１に併記する。なお、含水率の評価には公知の方法を用いた。
（測定評価３）【０１８６】  鉛系材料からなる厚膜誘電体層と基板との反応性を、以下のようにして評価した。まず、基板全面に、市販のＡｕペーストを焼成後の膜厚が１μｍとなるように印刷し、８００℃で焼成することにより、下部電極層を形成した。次いで、焼成後の膜厚が２０μｍになるように、スクリーン印刷による厚膜誘電体ペーストの塗布と乾燥とを繰り返した。この厚膜誘電体ペーストは、ＥＳＬ社製４２１０Ｃであり、Ｐｂ（Ｍｇ１／３Ｎｂ２／３）Ｏ３系ペロブスカイト誘電体を主体とし、焼結助剤として過剰の酸化鉛を含有するものである。【０１８７】  印刷乾燥後、電気炉を用い、十分な空気を供給した雰囲気中において４５０℃にて３０ｍｉｎ脱バインダー焼成を行い、さらに８００℃にて３０ｍｉｎ本焼成を行って、厚膜誘電体層を形成した。この厚膜誘電体層に金属ステンシルマスクを用いた真空蒸着法により膜厚３００ｎｍ、直径１ｍｍのドット状Ａｕ薄膜を多数形成して、上部電極とした。【０１８８】  次いで、ＬＦインピーダンスメーターを用い、周波数１００ｋＨｚにて厚膜誘電体層の静電容量を測定し、これから誘電率（ε）を算出して、その値により厚膜誘電体層と基板との反応性を評価した。結果を表１に示す。
2004008424.tif 000003
表１より、本発明の基板上に形成した厚膜誘電体層では、アルミナセラミックス基板上に形成した厚膜誘電体層と同等の誘電率が得られた。これに対し、フィラー量の少ないサンプルＮｏ．１４の基板を用いた場合には誘電率が半減し、また、それぞれ酸化ケイ素および酸化ホウ素が多すぎるサンプルＮｏ．１６の基板およびＮｏ．１７の基板を用いた場合には、誘電率の著しい低下が認められる。このような誘電率の低下は、基板構成成分と厚膜誘電体層中の酸化鉛との反応によるものと考えられる。
（測定評価４）【０１８９】  表２に、平面寸法５インチ×５インチ、厚さ１ｍｍの９６％アルミナ基板と、本発明による基板の代表例として表１のサンプルＮｏ．１の基板（ただし、厚さは１ｍｍ）とについて、代表的な研磨特性として研磨による重量減少率を示す。研磨は、通常のラップ研磨装置を用い、ＷＡ２０００番砥粒にて荷重１７００Ｐａで行い、両基板を同一時間研磨した後、研磨による重量減少率を求めた。
2004008424.tif 000004
【０１９０】  表２より、本発明の基板はアルミナセラミックス基板と比較して重量減少率（研磨速度）が１桁以上高く（速く）、極めて良好な研磨特性を有することが確認された。したがって、本発明による基板は、従来のアルミナ基板に比べ研磨コストを大幅に引き下げることが可能である。なお、サンプルＮｏ．１以外の本発明によるサンプルについても同様な評価を行ったところ、アルミナセラミックス基板と比較して研磨速度の顕著な向上が認められた。
（測定評価５）【０１９１】  図３は、高温荷重曲げ試験の結果、すなわち、高温荷重曲げ試験における基板温度と基板変形量との関係を示すグラフである。試験片としては、表１のサンプルＮｏ．１の基板、９６％アルミナ基板、および市販のプラズマディスプレイ用高歪み点ガラス（歪み点５８５℃）からそれぞれ平面寸法１０ｍｍ×１２０ｍｍ、厚さ１ｍｍに切り出したものを用いた。【０１９２】  これらの試験片の両端を支持した上で、中央部に５０ｇの荷重をかけ、電気炉にて所定温度にて３０ｍｉｎ熱処理を行い、熱処理後に中央部の変位を測定することにより耐高温荷重曲げ特性を評価した。【０１９３】  図３より、本発明の基板は８５０℃以上という高温まで、耐熱性の良好なアルミナセラミックス基板と同等の耐高温荷重曲げ特性を示しており、表１に示す耐熱強度がほぼ実現していることがわかる。【０１９４】  これに対し、高歪み点ガラス基板は６５０℃近傍から著しい変形を示すことが確認された。これより、本発明の基板は、高歪み点ガラス基板よりも２００℃以上高い耐熱性を有することが判明した。なお、サンプルＮｏ．１以外の本発明のサンプルについても同様な評価を行ったところ、耐高温荷重曲げ特性が優れていることが確認された。
【実施例２】
【０１９５】  薄膜絶縁体層４３を設けなかったこと以外は、図１に示すのと同等の構成を有する薄膜ＥＬ素子を以下の手順で作製した。【０１９６】  まず、実施例１で作製した各サンプル（基板２）の全面に、スクリーン印刷法により市販のＡｕペーストを焼成後の膜厚が１μｍとなるように印刷し、８００℃で焼成した後、フォトエッチング法を用いて幅８００μｍ、スペース２００μｍの多数のストライプ状にパターニングすることにより、下部電極層３を形成した。【０１９７】  次いで、焼成後の膜厚が３０μｍとなるように、スクリーン印刷による厚膜誘電体ペーストの塗布と乾燥とを繰り返した。この厚膜誘電体ペーストは、測定評価３で用いたＥＳＬ社製４２１０Ｃである。印刷乾燥後、ベルト炉を用い、十分な空気を供給した雰囲気中において８００℃で２０ｍｉｎ焼成し、厚膜誘電体層４１を形成した。【０１９８】  次に、溶液塗布焼成法を用いて表面平坦化層４２を形成した。この溶液塗布焼成法では、ＰＺＴのゾルゲル液を前駆体溶液として用いた。この前駆体溶液を、厚膜誘電体層４１の表面にスピンコーティング法にて塗布し、７００℃で１５分間焼成することを繰り返すことにより、膜厚２μｍの表面平坦化層４２を形成した。【０１９９】  ここで、前駆体溶液は、以下の手順で調製した。まず、８．４９ｇの酢酸鉛三水和物と４．１７ｇの１，３−プロパンジオールとを混合して約２時間加熱攪拌し、透明な溶液を得た。また、これとは別に３．７０ｇのジルコニウム・ノルマルプロポキシド７０質量％１−プロパノール溶液と１．５８ｇのアセチルアセトンとを乾燥窒素雰囲気中で３０分間加熱攪拌し、これに３．１４ｇのチタニウム・ジイソプロポキシド・ビスアセチルアセトネート７５質量％２−プロパノール溶液と２．３２ｇの１，３プロパンジオールとを加え、さらに２時間加熱攪拌して溶液を調製した。【０２００】  この溶液と前記の透明な溶液とを８０℃で混合し、乾燥窒素雰囲気中で２時間加熱攪拌し、褐色透明な溶液を作製した。この溶液を１３０℃で数分間保持することにより副生成物を取り除き、さらに３時間加熱攪拌することにより前駆体溶液を得た。前駆体溶液の粘度調整は、ｎ−プロパノールを用いて希釈することで行った。【０２０１】  次に、基板を２００℃に加熱した状態で、ＭｎをドープしたＺｎＳ蒸着源を用い、ＺｎＳ：Ｍｎからなる厚さ０．７μｍの発光層５を蒸着法により形成した後、真空中において５００℃で１０分間アニールした。【０２０２】  次に、上部絶縁体層６としてＳｉ３Ｎ４薄膜を、上部電極層７としてＩＴＯ薄膜をそれぞれスパッタリング法により順次形成することにより、薄膜ＥＬ素子サンプルを得た。上部電極層７は、メタルマスクを成膜時に用いることにより、幅１ｍｍのライン状電極が並ぶストライプ状にパターニングした。【０２０３】  これらのサンプルについて、下部電極層３および上部電極層７からそれぞれ電極を引き出して、１ｋＨｚ、パルス幅５０μｓの電界を発光輝度が飽和する強度で印加した。【０２０４】  その結果、表１に示す比較サンプルＮｏ．１８（９６％アルミナセラミックス基板）および表１に示す本発明サンプルＮｏ．１〜１３をそれぞれ用いたＥＬ素子サンプルでは、印加電圧１４０〜１５��Ｖで良好なＥＬ発光が観察され、飽和輝度は約７０００ｃｄ／ｍ２であった。【０２０５】  一方、表１の比較サンプルＮｏ．１５、Ｎｏ．１７を用いたＥＬ素子サンプルでは、ＥＬ発光が開始する前の１００〜１５０Ｖの電圧印加時に、厚膜誘電体層４１が絶縁破壊を生じ、輝度測定が不可能であった。これは、比較サンプルＮｏ．１５、およびＮｏ．１７の基板２が、表１に示すように含水率が高い（ポーラスである）ため、その上に形成した厚膜誘電体層４１に厚み欠陥が発生し、低耐圧部が生じた結果と考えられる。【０２０６】  また、表１の比較サンプルＮｏ．１６の基板２を用いたＥＬ素子は、印加電圧を２００Ｖまで高めてもＥＬ発光は認められなかった。これは、厚膜誘電体層４１が基板２と反応することで低誘電率化し、発光層５に有効な電圧印加ができなかったためと考えられる。【０２０７】  さらに、表１の比較サンプルＮｏ．１４の基板２を用いたＥＬ素子は、発光閾電圧が１６０〜１７０Ｖと高く、さらに飽和輝度が約４０００ｃｄ／ｍ２と低く、さらに厚膜誘電体層４１の焼成時に基板２に「そり」が発生するなど、ディスプレイを形成する上で品質上の問題が発生した。
【産業上の利用可能性】
【０２０８】  本発明によれば、アルミナ基板等のセラミックス基板やガラス基板などの従来基板では実現不可能であった大面積で表示品位が高いディスプレイを低コストで容易に製造することが可能となる。
【図１】
2004008424.tif 000005
【図２】
2004008424.tif 000006
【図３】
2004008424.tif 000007
【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】  アルカリ土類酸化物を含有しており、そのアルカリ土類酸化物の含有割合が３５〜５５質量％であり、酸化ケイ素の含有割合が１５〜５０質量％であり、且つ、酸化ホウ素の含有割合が２質量％未満であるガラス粉末と、金属及び／又は半金属の酸化物から成るフィラーと、を含有する成形体の焼成により形成されており、該成形体における該ガラス粉末と該フィラーとの合計量に対する該フィラーの含有割合が１０〜３０体積％であり、２５〜７００℃までの間の平均線膨張率が７〜９．５ｐｐｍ／℃であり、且つ、結晶相を含む焼結体から成る、フラットパネルディスプレイ基板。
【請求項２】  前記ガラス粉末は、アルカリ金属酸化物の含有割合が１質量％以下であり、且つ、リン酸化物の含有割合が１質量％以下のものである、請求項１記載のフラットパネルディスプレイ基板。
【請求項３】  前記ガラス粉末は、
必須成分として、酸化ケイ素を２５〜５０質量％の含有割合で含んでおり、酸化アルミニウムを５〜１５質量％の含有割合で含んでおり、且つ、酸化チタン及び／又は酸化ジルコニウムを５〜３０質量％の含有割合で含んでおり、
任意成分として、酸化バリウムを４５質量％以下の含有割合で含んでおり、酸化ストロンチウムを４５質量％以下の含有割合で含んでおり、酸化カルシウムを１５質量％以下の含有割合で含んでおり、且つ、酸化マグネシウムを１５質量％以下の含有割合で含む、
ものである請求項１記載のフラットパネルディスプレイ基板。
【請求項４】  前記フィラーが、アルミナ、フォルステライト、およびジルコニアのうち少なくともいずれか一種を含有するものである、請求項１記載のフラットパネルディスプレイ基板。
【請求項５】  当該フラットパネルディスプレイ基板は、薄膜ＥＬ素子又はプラズマパネルディスプレイパネルに用いられるものである、請求項１記載のフラットパネルディスプレイ基板。
【請求項６】  請求項１に記載のフラットパネルディスプレイ基板の一側に、下部電極層、絶縁体層、発光層、および上部電極層が形成されて成る薄膜ＥＬ素子。
【請求項７】  前記絶縁体層が鉛および／またはビスマスを含有するものである、請求項６記載の薄膜ＥＬ素子。
【国際調査報告】
2004008424.tif 000008
2004008424.tif 000009
2004008424.tif 000010
2004008424.tif 000011